(57)【要約】  ポリアミド中空糸膜並びに中空糸膜を作製及び使用する方法が本明細書に記載される。ポリアミド中空糸膜は、約５Ｌ／ｍ２  ｈ  ｂａｒ−約１５０Ｌ／ｍ２  ｈ  ｂａｒのイソプロパノール透過性及び約１ｎｍ−約２５ｎｍの呼び径を有する粒子に対する約１００％の粒子阻止率を有する。本明細書に記載されるポリアミド中空糸膜は、例えばフォトレジスト濾過に特に有用である。【選択図】図３Ａ
2019526431.tif 000002
【特許請求の範囲】
【請求項１】
約５Ｌ／ｍ２  ｈ  ｂａｒ−約１５０Ｌ／ｍ２  ｈ  ｂａｒのイソプロパノール透過性、及び約１ｎｍ−約２５ｎｍの呼び径を有する粒子に対する約１００％の粒子阻止率を有するポリアミド中空糸膜。
【請求項２】
前記イソプロパノール透過性が、約４０Ｌ／ｍ２  ｈ  ｂａｒ−約１００Ｌ／ｍ２  ｈ  ｂａｒである、請求項１に記載のポリアミド中空糸膜。
【請求項３】
前記イソプロパノール透過性が約５Ｌ／ｍ２  ｈ  ｂａｒ−約３０Ｌ／ｍ２  ｈ  ｂａｒである、請求項１に記載のポリアミド中空糸膜。
【請求項４】
前記粒子阻止率が、約５ｎｍ−約２５ｎｍの呼び径を有する粒子に対して約１００％である、請求項１から３の何れか一項に記載のポリアミド中空糸膜。
【請求項５】
平均バブルポイントが約５０ｐｓｉ−約１５０ｐｓｉである、請求項１から４の何れか一項に記載のポリアミド中空糸膜。
【請求項６】
前記平均バブルポイントが約７０ｐｓｉ−約９５ｐｓｉである、請求項５に記載のポリアミド中空糸膜。
【請求項７】
前記平均バブルポイントが約９０ｐｓｉ−約１５０ｐｓｉである、請求項５に記載のポリアミド中空糸膜。
【請求項８】
前記ポリアミドが、ポリアミド６、ポリアミド６，６、ポリアミド４，６、ポリアミド６，１０又はポリアミド１２、又は前述の何れかの組合せである、請求項１から７の何れか一項に記載のポリアミド中空糸膜。
【請求項９】
前記ポリアミドがポリアミド６である、請求項８に記載のポリアミド中空糸膜。
【請求項１０】
外径が約４００ミクロン−約１，０００ミクロンであり、内径が約２００ミクロン−約８００ミクロンである、請求項１から９の何れか一項に記載のポリアミド中空糸膜。
【請求項１１】
約１００ミクロン−約２５０ミクロンの厚さを有する、請求項１から１０の何れか一項に記載のポリアミド中空糸膜。
【請求項１２】
供給口及び透過口を有するハウジング；及び
前記ハウジング内に配置され、前記ハウジングを第１の容積部と、前記第１の容積部から流体密封された第２の容積部とに分割している分離エレメントであって、複数のポリアミド中空糸膜を含み、各ポリアミド中空糸膜は、第１の端部及び第２の端部、流体流れに対して開放されている内腔並びに約５Ｌ／ｍ２  ｈ  ｂａｒ−約１５０Ｌ／ｍ２  ｈ  ｂａｒのイソプロパノール透過性、及び約１ｎｍ−約２５ｎｍの呼び径を有する粒子に対する約１００％の粒子阻止率を有する、分離エレメント
を含む流体分離モジュールであって、
前記供給口は前記第１の容積部と流体連通し、前記透過口は前記第２の容積部と流体連通し、
それにより、前記供給口に供給される流体の少なくとも一部は前記複数のポリアミド中空糸膜を透過し、それによって透過液を形成し、それは前記透過口から流出する、流体分離モジュール。
【請求項１３】
前記複数の中空糸膜の各々の前記第１の端部がポッティングされ、前記複数の中空糸膜の各々の前記第２の端部がポッティングされて、ポリアミド中空糸束を形成する、請求項１２に記載の濾過カートリッジ。
【請求項１４】
前記ポリアミド中空糸束が、両端開口型ポリアミド中空糸束である、請求項１３に記載の濾過カートリッジ。
【請求項１５】
前記ポリアミド中空糸束が、片端開口型ポリアミド中空糸束である、請求項１３に記載の濾過カートリッジ。
【請求項１６】
ポリアミド樹脂と水溶性有機溶媒とのスラリーを形成することと；
前記スラリーの凝固を誘導して中空糸を形成するのに十分な温度に維持された水の中に、中空糸紡糸口金を通して前記スラリーを押出することと；
水を用いて前記中空糸から前記水溶性有機溶媒を抽出して前記中空糸膜を形成することと；
前記中空糸又は中空糸膜を圧縮可能なフレームに巻き付けることと；
前記圧縮可能なフレーム上の前記中空糸膜を乾燥させ、それによって流体流れに対して開放されている前記ポリアミド中空糸膜を製造することと
を含むプロセスに従って調製された、流体流れに対して開放されていて、約５Ｌ／ｍ２  ｈ  ｂａｒ−約１５０Ｌ／ｍ２  ｈ  ｂａｒのイソプロパノール透過性及び約１ｎｍ−約２５ｎｍの呼び径を有する粒子に対する約１００％の粒子阻止率を有する、ポリアミド中空糸膜。
【請求項１７】
流体流れに対して開放されていて、約５Ｌ／ｍ２  ｈ  ｂａｒ−約１５０Ｌ／ｍ２  ｈ  ｂａｒのイソプロパノール透過性及び約１ｎｍ−約２５ｎｍの呼び径を有する粒子に対する約１００％の粒子阻止率を有するポリアミド中空糸膜を製造するためのプロセスであって、
ポリアミド樹脂と水溶性有機溶媒とのスラリーを形成することと；
前記スラリーの凝固を誘導して中空糸を形成するのに十分な温度に維持された水の中に、中空糸紡糸口金を通して前記スラリーを押出することと；
水を用いて前記中空糸から前記水溶性有機溶媒を抽出して前記中空糸膜を形成することと；
前記中空糸又は中空糸膜を圧縮可能なフレームに巻き付けることと；
前記圧縮可能なフレーム上の前記中空糸膜を乾燥させ、それによって流体流れに対して開放されている前記ポリアミド中空糸膜を製造することと
を含む、プロセス。
【請求項１８】
前記スラリーが、約１５質量％−約２５質量％のポリアミド樹脂を含む、請求項１７に記載のプロセス。
【請求項１９】
中空糸又は中空糸膜を抽出及び／又は乾燥するための圧縮可能なフレーム装置であって、前記フレームは、前記フレーム装置に巻き付けられた中空糸又は中空糸膜がその長さに沿って収縮する時に縮み、前記圧縮可能なフレームは：長方形のフレーム；前記フレームの対向する縁に沿って配置されたエラストマー材料を含み、前記エラストマー材料は、巻き付けられた中空糸がその長さに沿って収縮する時に縮む、フレーム装置。
【請求項２０】
前記フレーム装置に巻き付けられた中空糸又は中空糸膜がその長さに沿って収縮する時に縮む、中空糸又は中空糸膜を抽出及び／又は乾燥するための圧縮可能なフレーム装置であって、前記圧縮フレームが、第１の構成要素及び第２の構成要素から作製される長方形のフレームを含み、前記第１の構成要素及び前記第２の構成要素は、１又は複数のばねガイド及び圧縮ばねと協働する１又は複数のブラケットによって形成された接合部で互いに対して可動である、フレーム装置。
【発明の詳細な説明】
【技術分野】
【０００１】
関連出願の相互参照
２０１６年６月２７日出願の米国特許仮出願第６２／３５５００１号の米国特許法１１９条に基づく優先権の利益をここに主張する。米国特許仮出願第６２／３５５００１号の開示は、あらゆる目的において、その全文が出典明示により本明細書に援用される。
【０００２】
本開示は、小さい粒子に対して高い保持率を有するポリアミド中空糸膜を製造することに関する。
【背景技術】
【０００３】
ポリアミド中空糸膜は、透析、水濾過並びに医薬品及び半導体濾過を含む多様な用途のために製造されてきた。一般に、ポリアミド中空糸膜は、浸漬流延紡糸又は熱誘起相分離（ＴＩＰＳ）によって作製される。ポリアミドは室温で多くの溶媒に可溶性でないので、ギ酸などの強溶媒を浸漬流延プロセスで使用しなければならない。これは環境的に安全でもないし、加工の観点からも望ましくない。ＴＩＰＳのほうが環境に害を与えないが、粘度は高温で大幅に低下するので、必要とされる高温が中空糸の形成をより困難にする。
【０００４】
ＴＩＰＳは、ポリアミド中空糸を製造するために使用されてきたが、得られる中空糸はどれも非常に小さい粒子に対して高い保持率を示していない。例えば、米国特許第８８００７８３号は、ＴＩＰＳにより製造されたポリアミド中空糸膜を開示する。形成された中空糸膜は、０．１ミクロン（１００ｎｍ）の粒子阻止率が１００％である。しかし、５又は２５ｎｍの試験粒子などの、より小さい試験粒子に対して高い保持率は言及されていない。
【０００５】
米国特許出願公開第２００３／０１５９９８４号は、熱誘起液−液相分離を用いたポリアミド膜を製造するための方法を開示している。ポリアミド及び溶媒系（ポリアミド用の溶媒及び非溶媒を含む）の溶液は、金型を通して押出され、冷却媒体を用いて冷却され、それによって相分離が生じ、ポリマーに富む相が凝固して膜構造を形成する。形成された中空糸膜は、イソプロパノールを用いるバブルポイント測定により決定されるように、０．５７ミクロンの最大孔径を有していた。粒子阻止試験は報告されていない。
【０００６】
米国特許第４６６６６０７号は、ポリアミド中空糸膜を製造するための方法及び装置を開示する。このプロセスは、溶媒に溶かしたポリアミドを高温で、内腔を満たす媒体を含む中空糸ノズルを通して、冷却液を用いて特別に設計された管に押出して多孔質成形体を形成することを含む。得られる繊維の最大孔径は、エタノールを用いるバブルポイント測定によって決定されるように０．２９ミクロンであった。粒子阻止試験は報告されていない。
【０００７】
したがって、流体流れに対して開放されていて、１００ｎｍ未満の呼び径を有する粒子に対する保持率の高い、ポリアミド中空糸膜を製造するためのプロセスが必要とされている。
【発明の概要】
【０００８】
本明細書に記載されるのは、ポリアミド中空糸膜及び中空糸膜を作製する方法及び例えば、フォトレジスト濾過、透析、廃水処理、タンパク質精製及びガス吸着において中空糸膜を使用する方法である。ポリアミド中空糸膜は、約５Ｌ／ｍ２  ｈ  ｂａｒ−約１５０Ｌ／ｍ２  ｈ  ｂａｒのイソプロパノール透過性及び約１ナノメートル（ｎｍ）−約２５ｎｍの呼び径を有する粒子に対する約１００％の粒子阻止率を有する。
【０００９】
また、本明細書に記載されるのは流体分離モジュールである。流体分離モジュールは、供給口及び透過口を有するハウジング及びハウジング内に配置された分離エレメントを含む。分離エレメントは、ハウジングを第１の容積部と、第１の容積部から流体密封された第２の容積部に分割し、複数のポリアミド中空糸膜を含む。各ポリアミド中空糸膜は、第１の端部及び第２の端部、流体流れに対して開放されている内腔及び約５Ｌ／ｍ２  ｈ  ｂａｒ−約１５０Ｌ／ｍ２  ｈ  ｂａｒのイソプロパノール透過性及び約１ｎｍ−約２５ｎｍの呼び径を有する粒子に対する約１００％の粒子阻止率を有する。供給口は、第１の容積部と流体連通し、透過口は、第２の容積部と流体連通している。供給口に供給される流体の少なくとも一部分は、複数のポリアミド中空糸膜を透過し、それによって透過液を形成し、それは透過口から流出する。
【００１０】
また、本明細書に記載されるのは、流体流れに対して開放されていて、約５Ｌ／ｍ２  ｈ  ｂａｒ−約１５０Ｌ／ｍ２  ｈ  ｂａｒのイソプロパノール透過性及び約１ｎｍ−約２５ｎｍの呼び径を有する粒子に対する約１００％の粒子阻止率を有する、ポリアミド中空糸膜である。ポリアミド中空糸膜は、ポリアミド樹脂と水溶性有機溶媒のスラリーを形成すること、スラリーの凝固を誘導して中空糸を形成するのに十分な温度に維持された水の中に中空糸紡糸口金を通してスラリーを押出すること、及び水を用いて中空糸から水溶性有機溶媒を抽出して中空糸膜を形成することを含むプロセスに従って調製される。中空糸又は中空糸膜は、圧縮可能なフレームに巻き付けられている。中空糸膜は、圧縮可能なフレームの上で乾燥し、それによって流体流れに対して開放されているポリアミド中空糸膜が作製される。
【００１１】
また、本明細書に記載されるのは、流体流れに対して開放されていて、約５Ｌ／ｍ２  ｈ  ｂａｒ−約１５０Ｌ／ｍ２  ｈ  ｂａｒのイソプロパノール透過性、及び約１ｎｍ−約２５ｎｍの呼び径を有する粒子に対する約１００％の粒子阻止率を有する、ポリアミド中空糸膜を製造するためのプロセスである。このプロセスは、ポリアミド樹脂と水溶性有機溶媒のスラリーを形成することを含む。スラリーは、スラリーの凝固を誘導して中空糸を形成するのに十分な温度に維持された水の中に中空糸紡糸口金を通して押出され、水を用いて中空糸から水溶性有機溶媒が抽出されて中空糸膜を形成する。中空糸又は中空糸膜は、圧縮可能なフレームに巻き付けられている。中空糸膜は、圧縮可能なフレームの上で乾燥し、それによって流体流れに対して開放されているポリアミド中空糸膜が作製される。
【００１２】
本発明の方法は、孔径が小さく、小さい粒子に対する保持率の高い膜を作製することができる。実際に、孔径が同様であるか又はそれよりも狭いポリアミドフラットシート膜は、そのような高い保持率をもたらさない。刺激の強い化学薬品、例えば浸漬流延プロセスで使用されるギ酸などは必要でなく、スラリー組成は単純で、通常、環境に害を与えない材料から構成される。対照的に、米国特許第４６６６６０７号及び米国特許出願公開第２００３／０１５９９８４号は繊維を形成するために安定剤及び／又は増粘剤の添加を必要とし、米国特許第８８００７８３号は、有毒である傾向があり皮膚浸透性の高い双極性非プロトン溶媒を使用する。
【００１３】
前述の内容は、同様の参照文字が異なる図面を通して同じ部分をさす添付の図面に示されるように、以下の本開示の例示的な実施態様のより詳細な説明から明らかになるであろう。図面は必ずしも縮尺通りではなく、代わりに本開示の実施態様を例示することに重点が置かれている。
【図面の簡単な説明】
【００１４】
【図１Ａ】本開示によるデッドエンド型流体分離モジュールの断面側面図を示す図である。中空糸束の第１の端部が開口していて、中空糸束の第２の端部が封止されており、流体が各中空糸の外側から各中空糸の内腔へと透過する、流体分離モジュールが示される。
【図１Ｂ】本開示によるデッドエンド型流体分離モジュールの断面側面図を示す図である。中空糸束の第１の端部が開口していて、中空糸束の第２の端部が封止されており、流体が各中空糸の内腔から各中空糸の外側に透過する、流体分離モジュールが示される。
【図１Ｃ】本開示によるタンジェンシャルフロー濾過（ＴＦＦ）流体分離モジュールの断面側面図を示す図である。中空糸束の第１及び第２の端部が開口している流体分離モジュールが示される。
【図２Ａ−Ｂ】Ａは、長方形のステンレス鋼フレーム及び長方形のステンレス鋼フレームの基部（ｂ）の上に配置されたエラストマーバルブシールガスケットを含む圧縮可能なフレームの模式図を示す図である。フレーム及びエラストマーバルブシールガスケットに巻き付けられた中空糸又は中空糸膜が示され、その長さに沿った中空糸又は中空糸膜の収縮がバルブシールの圧縮を引き起こす。Ｂは、Ａに示される圧縮可能なフレームの丸く囲まれた部分の拡大図を示す図である。
【図２Ｃ】図２Ａに示される圧縮可能なフレームの一部分の側面図を示す図である。
【図３Ａ−Ｂ】Ａは、ばねガイド及び圧縮ばねによって形成された接合部で互いに対して可動である２つの構成要素から作製された長方形のステンレス鋼フレームを含む圧縮可能なフレームの模式図を示す図である。その高さ（ｈ）に沿ったフレームの圧縮が、その長さに沿った中空糸又は中空糸膜の収縮によって引き起こされるような、圧縮可能なフレームに巻き付けられた中空糸又は中空糸膜が示される。Ｂは、Ａに示される圧縮可能なフレームの丸く囲まれた部分の拡大図を示す図である。
【図３Ｃ】図３Ａに示される圧縮可能なフレームの分解側面図を示す図である。
【図４】イソプロパノール透過性内部流動試験装置の模式図を示す図である。
【発明を実施するための形態】
【００１５】
本開示はその例示的な実施態様を参照して特に示され説明されるが、添付される特許請求の範囲に包含される本開示の範囲から逸脱することなく、形態及び詳細において様々な変更がなされ得ることは当業者に理解されるであろう。
【００１６】
様々な組成物及び方法が説明されるが、記載される特定の組成物、設計、方法論又はプロトコールは変動する場合があるので、本開示がこれらに限定されないことは当然理解される。また、説明に使用されている用語は、特定の１つ又は複数のバージョンを説明することのみを目的としており、添付される特許請求の範囲によってのみ限定される本開示の範囲を限定するものでないことも当然理解される。
【００１７】
また、本明細書及び添付される特許請求の範囲において使用されるように、単数形「ａ」、「ａｎ」、及び「ｔｈｅ」には、文脈上明らかに指示されている場合を除いて、複数への言及が含まれることも留意されたい。したがって、例えば、「膜」への言及は、１つ又は複数の膜及び当業者に公知のその同等物などへの言及である。別に定義されない限り、本明細書において使用される全ての技術用語及び科学用語は、当業者によって一般に理解される意味と同じ意味を有する。本明細書に記載されるものと類似又は同等な方法及び材料を、本開示のバージョンを実践又は試験する際に使用することができる。本明細書において言及される全ての刊行物は、その全文が出典明示により援用される。「任意の」又は「任意選択的に」とは、その後に記載される事象又は状況が起こっても起こらなくてもよいこと、及びその事象が起こる例と起こらない例が説明に含まれることを意味する。本明細書中の全ての数値範囲は、明示的に示されていようといまいと、用語「約」によって修飾され得る。用語「約」は、通常、当業者が列挙される値と同等であると考える（すなわち、同じ機能又は結果を有する）数値範囲をさす。一部のバージョンでは、用語「約」とは、述べた値の±１０％をさし、別のバージョンでは、用語「約」とは、述べた値の±２％をさす。組成物及び方法は、様々な構成要素又は工程を「含む」（「含むがこれに限定されるものではない」を意味すると解釈される）という点で記載されているが、組成物及び方法は、様々な構成要素及び工程「から本質的になる」又は「からなる」こともでき、そのような用語は本質的に閉じた要素群を定義すると解釈されるべきである。
【００１８】
本開示の例示的な実施態様の説明を次に示す。
【００１９】
本明細書に記載されるのは、約５Ｌ／ｍ２  ｈ  ｂａｒ−約１５０Ｌ／ｍ２  ｈ  ｂａｒのイソプロパノール透過性、及び約１ｎｍ−約２５ｎｍの呼び径を有する粒子に対する約１００％の粒子阻止率を有するポリアミド中空糸膜である。ポリアミド中空糸膜は、例えば、フォトレジスト濾過、透析、廃水処理、タンパク質精製及びガス吸着に使用することができる。一部の態様では、ポリアミド中空糸膜は、フォトレジスト濾過用である。
【００２０】
イソプロパノール透過性は、内部流動試験を用いて決定することができる。内部流動試験を実施するために、中空糸膜を１０ｃｍの長さに切断する。中空糸の両端を、長さ３ｃｍＯＤ１／４インチのプラスチック管に挿入して、中空糸でループを形成する。ホットメルト接着剤、例えばクラフト用グルーガンに使用されるものを、切断された繊維端部の側からプラスチック管に、管が充填されるまで挿入する。接着剤が冷めたら、管の端から約０．５ｃｍを切り取り、中空糸の断面を明らかにする。管を流動試験器ホルダー（図４参照）に挿入し、イソプロパノールを２２℃で所定の間隔で指定された圧力（例えば、１４．２ポンド／平方インチ（ｐｓｉ））で試料に供給する。次に、膜を通って流れるイソプロパノールを収集し、測定する。イソプロパノール透過性は式１から計算する：
2019526431.tif 000003
（１）
ｑ＝膜を通るイソプロパノール流量（Ｌ／ｈ）
ａ＝πＤＬｘ＝膜の表面積（ｍ２）
Ｄ＝繊維の外径（ｍ）
Ｌ＝繊維の長さ（ｍ）
ｘ＝繊維の数
ｐ＝膜を横切る圧力低下（ｂａｒ）
【００２１】
一部の態様では、本明細書に記載されるポリアミド中空糸膜のイソプロパノール透過性は、約１０Ｌ／ｍ２  ｈ  ｂａｒ−約１５０Ｌ／ｍ２  ｈ  ｂａｒ、約４０Ｌ／ｍ２  ｈ  ｂａｒ−約１００Ｌ／ｍ２  ｈ  ｂａｒ、約５５Ｌ／ｍ２ｈ  ｂａｒ−約８５Ｌ／ｍ２ｈ  ｂａｒ又は約６５Ｌ／ｍ２ｈ  ｂａｒ−約８５Ｌ／ｍ２  ｈ  ｂａｒである。一部の態様では、イソプロパノール透過性は、約５Ｌ／ｍ２  ｈ  ｂａｒ−約３０Ｌ／ｍ２  ｈ  ｂａｒである。
【００２２】
「粒子保持率」とは、流体流の流体経路内に設置された膜によって流体流から除去され得る粒子数の百分率をさす。中空糸膜の粒子保持率は、１５ｐｓｉの圧力で中空糸膜で１％の単層被覆率を達成するために十分な量の、ｐＨ９に調節され、呼び径が０．０３の８ｐｐｍポリスチレン粒子（Ｄｕｋｅ  Ｓｃｉｅｎｔｉｆｉｃ  Ｇ２５Ｂより入手可能）を含有する０．１％  Ｔｒｉｔｏｎ  Ｘ−１００の水性供給溶液を通過させること、及び内腔を通る透過液を収集することによって測定することができる。透過液中のポリスチレン粒子の濃度は、透過液の吸光度から計算することができる。次に、次式を用いて粒子保持率を計算する：粒子保持率＝（［供給液］−［濾液］）／［供給液］×１００％。粒子保持率は、上記のポリスチレン粒子を含有する水溶液の代わりにプロピレングリコールモノメチルエーテル中５ｎｍの金粒子（Ｔｅｄ  Ｐｅｌｌａより入手可能）を用いることによっても測定することができる。
【００２３】
１％の単層被覆率を達成するために必要な粒子の数（＃）は、式２から計算することができる：
2019526431.tif 000004
（２）
Ｄ＝繊維の外径（ｍ）
Ｌ＝繊維の長さ（ｍ）
ｘ＝繊維の数
ｄ＝粒子の直径
【００２４】
本明細書において「呼び径」は、光子相関分光法（ＰＣＳ）、レーザー回折又は光学顕微鏡法によって求められる粒子の直径である。一般に、計算された直径、又は呼び径は、粒子の投射画像と同じ投射面積を有する球の直径として表される。ＰＣＳ、レーザー回折及び光学顕微鏡法の技法は、当技術分野で周知である。例えば、Ｊｉｌｌａｖｅｎｋａｔｅｓａ，Ａ．，ら；“Ｐａｒｔｉｃｌｅ  Ｓｉｚｅ  Ｃｈａｒａｃｔｅｒｉｚａｔｉｏｎ；”  ＮＩＳＴ  Ｒｅｃｏｍｍｅｎｄｅｄ  Ｐｒａｃｔｉｃｅ  Ｇｕｉｄｅ；  Ｎａｔｉｏｎａｌ  Ｉｎｓｔｉｔｕｔｅ  ｏｆ  Ｓｔａｎｄａｒｄｓ  ａｎｄ  Ｔｅｃｈｎｏｌｏｇｙ  Ｓｐｅｃｉａｌ  Ｐｕｂｌｉｃａｔｉｏｎ  ９６０−１；  Ｊａｎｕａｒｙ  ２００１を参照されたい。
【００２５】
一部の態様では、粒子阻止率は、約５ｎｍ−約２５ｎｍ、約５ｎｍ−約２０ｎｍ、約５ｎｍ又は約２５ｎｍの呼び径を有する粒子に対して約１００％である。
【００２６】
一部の態様では、ポリアミド中空糸は、約５０ｐｓｉ−約１５０ｐｓｉ、約５０ｐｓｉ−約１２０ｐｓｉ又は約７０ｐｓｉ−約９５ｐｓｉの、下文及び実施例に記載される平均バブルポイント（ＭＢＰ）を有する。一部の態様では、ポリアミド中空糸の平均バブルポイントは、約９０ｐｓｉ−約１５０ｐｓｉである。
【００２７】
「平均バブルポイント」（ＭＢＰ）とは、湿潤中空糸膜の空気流と乾燥中空糸膜の空気流の比が０．５になる圧力をさす。平均バブルポイントは、中空糸膜の内腔を空気で加圧し、空気流を圧力の関数として測定し、次に中空糸膜を低表面張力流体、例えばＨＦＥ−７２００（３Ｍ  Ｎｏｖｅｃ  Ｅｎｇｉｎｅｅｒｅｄ  Ｆｌｕｉｄより入手可能）などに浸し、空気流を圧力の関数として測定することによって求めることができる。
【００２８】
本明細書に記載されるポリアミド中空糸膜は、ポリアミド６、ポリアミド６，６、ポリアミド４，６、ポリアミド６，１０又はポリアミド１２或いは前述の何れかの組合せから作製され得る。本開示の一態様では、ポリアミドはポリアミド６である。
【００２９】
ポリアミド中空糸膜は、約４００ミクロン−約１，０００ミクロン、約５００ミクロン−約９００ミクロン、約７５０ミクロン−約１，０００ミクロン又は約５００ミクロン−約７５０ミクロンの外径（ＯＤ）を有し得る。ポリアミド中空糸膜は、約２００ミクロン−約８００ミクロン、約３００ミクロン−約７００ミクロン、約２５０ミクロン−約５００ミクロン又は約５００ミクロン−約７５０ミクロンの内径（ＩＤ）を有し得る。一部の態様では、中空糸膜のＯＤは、約４００ミクロン−約１，０００ミクロンであり、中空糸膜のＩＤは約２００ミクロン−約８００ミクロンである。
【００３０】
ポリアミド中空糸膜の厚さは、一般に約１００ミクロン−約２５０ミクロンである。例えば、中空糸膜は、約１００ミクロン−約１５０ミクロン、約２００ミクロン−約２５０ミクロン、約１２５ミクロン−約２２５ミクロン又は約１５０ミクロン−約２００ミクロンの厚さを有し得る。
【００３１】
本明細書において、「非ふるい分け膜」とは、粒子を捕捉するか又は主に非ふるい分け保持機構によって粒子を捕捉するように最適化されている膜をさす。本明細書において、「非ふるい分け保持機構」とは、フィルタ又は微多孔質膜の圧力低下又はバブルポイントに関連のない機構、例えば遮断、拡散及び吸着などによって生じる保持率をさす。膜表面への粒子吸着は、例えば、分子間ファンデルワールス力及び静電力によって媒介され得る。遮断は、膜を通って移動する粒子が膜との接触を避けるのに十分な速さで方向を変えることができない場合に起こる。拡散による粒子輸送は、主に小さい粒子のランダム又はブラウン運動から生じ、これは粒子が濾過媒体と衝突するという一定の確率を生成する。いかなる特定の理論にも縛られることを望むものではないが、本明細書に記載されるポリアミド中空糸膜は、少なくとも膜のｐＩよりも低いｐＨ値、又は約ｐＨ９で、非ふるい分け膜として作用すると考えられる。したがって、本開示の一部の態様では、ポリアミド中空糸膜は非ふるい分け膜である。
【００３２】
また、流体分離モジュールも本明細書に記載される。流体分離モジュールは、供給口及び透過口を有するハウジング及びハウジング内に配置された分離エレメントを含む。分離エレメントは、ハウジングを第１の容積部と、第１の容積部から流体密封された第２の容積部に分割し、複数のポリアミド中空糸膜（例えば、複数のポッティングされたポリアミド中空糸膜又は１つのポリアミド中空糸束）を含む。各ポリアミド中空糸膜は、第１の端部及び第２の端部、流体流れに対して開放されている内腔及び約５Ｌ／ｍ２  ｈ  ｂａｒ−約１５０Ｌ／ｍ２  ｈ  ｂａｒのイソプロパノール透過性及び約１ｎｍ−約２５ｎｍの呼び径を有する粒子に対する約１００％の粒子阻止率を有する。供給口は、第１の容積部と流体連通し、透過口は、第２の容積部と流体連通している。供給口に供給される流体の少なくとも一部分は、複数のポリアミド中空糸膜を透過し、それによって透過液を形成し、それは透過口から流出する。複数の中空糸膜の代替特性（例、透過性、ＭＢＰ、粒子阻止）は、本明細書に記載される通りである。
【００３３】
「流体流れに対して開放されている」中空糸膜又は中空糸膜の内腔は、中空糸膜の長さ又は実質的に全長に沿った円形又は実質的に円形の断面を特徴とし、その結果、流体は内腔の長さ又は実質的に全長に沿って妨げられずに流れることができる。流体流れに対して開放されている中空糸膜は、例えば、ポリアミド中空糸膜を非圧縮可能なフレームで乾燥させた場合に起こり得るような、中空糸膜の長さに沿って潰れたか又は部分的に潰れた中空糸膜とは異なる。潰れたか又は部分的に潰れた繊維は、多くの場合、流体流れに対して開放されているその対応物と比較して流量が低下し、ポッティングすることが困難又は不可能である。なぜなら、繊維とポッティング樹脂との間に不十分な結合が生じ、それが完全でない装置をもたらすか、或いは、ポッティング中に用いる高温が、潰れたか又は部分的に潰れた繊維の弱化した壁を溶解し、それが繊維壁を不均一にするか又は内腔を通る流れを完全に妨げるためである。
【００３４】
一般に、本明細書に記載される流体分離モジュール内の第１の容積部及び第２の容積部は、複数のポリアミド中空糸の各々の第１の端部を第１のポッティング樹脂にポッティングし、複数のポリアミド中空糸の各々の第２の端部を第２のポッティング樹脂に別々にポッティングすることによって封止されてポリアミド中空糸束を形成し、これをハウジングに一体的に結合して第１の容積部を第２の容積部から封止することができる。したがって、一部の実施態様では、複数のポリアミド中空糸の各々の第１の端部を（例えば、第１のポッティング樹脂で）ポッティングし、複数のポリアミド中空糸の各々の第２の端部を（例えば、第２のポッティング樹脂で）ポッティングしてポリアミド中空糸束を形成する。一般に、第１及び第２のポッティング樹脂は同じである。或いは、第１及び第２のポッティング樹脂は互いに異なっている。中空糸束は、ポッティング中に（例えば、一工程で）又は中空糸束の形成後に（例えば、さらなる接着工程中に）ハウジングに一体的に結合することができる。
【００３５】
例となるポッティング樹脂としては、限定されるものではないが、高密度ポリエチレン（ＨＤＰＥ）、無水マレイン酸グラフトＨＤＰＥ又はポリアミド（例えば、ポリアミド１２、ポリアミド６，１２）、或いは前述の何れかの組合せが挙げられる。一部の態様では、複数のポリアミド中空糸の各々の第１及び第２の端部或いは第１又は第２の端部は、９０％ＨＤＰＥ及び１０％無水マレイン酸グラフトＨＤＰＥ；ポリアミド１２；ポリアミド６，１２；又はＨＤＰＥ；或いは前述の何れかの組合せを含むポッティング樹脂でポッティングされる。
【００３６】
ブレンドされたポッティング樹脂は、非極性熱可塑性ポリマー構成要素（例えば、ポリエチレンハウジング）の極性熱可塑性構成要素（例えば、ポリアミド中空糸膜）への一体的結合に特に有利である。特に、ブレンドされた樹脂は、２つの物理的かつ／又は化学的に適合しない材料を一体的に結合して、半導体製造産業で遭遇するような分離／濾過用途に適した構造一体性をもつ、液密シールをハウジング内に作り出すことができる。したがって、一部の態様では、ポッティング樹脂は、（１）非極性熱可塑性ポリマー及び極性熱可塑性ポリマーを含むブレンドされた樹脂であり、該極性熱可塑性ポリマーは、熱可塑性のブレンドされたポッティング樹脂の総重量パーセントの約１重量％よりも大きい；又は（２）極性基を含む変性熱可塑性ポリマーを含むブレンドされた樹脂であり、該極性基は変性熱可塑性ポリマーの総重量の約０．１重量％以上である。９０重量％ＨＤＰＥ及び１０重量％無水マレイン酸グラフトＨＤＰＥは、本明細書に記載される流体分離モジュールにおいて有用なブレンドされたポッティング樹脂である。
【００３７】
本明細書において、「極性熱可塑性ポリマー」とは、極性繰り返し単位（例えば、ポリアミドを作製するためのアミド単位）を含むポリマー熱可塑性樹脂又は変性熱可塑性ポリマーをさす。ブレンドされた樹脂の一部の態様では、極性熱可塑性ポリマーは、ブレンドされた樹脂の総重量の約５重量％を上回る（すなわち、ブレンドされた樹脂の総重量パーセントの約５％よりも大きく約１００重量％までである）。適した極性熱可塑性ポリマーとしては、限定されるものではないが、ポリエチレン無水マレイン酸、エチレンビニルアルコール、エチレン酢酸ビニル、エチレンアクリル酸及びポリブタジエン無水マレイン酸が挙げられる。一般に、極性熱可塑性ポリマーは、ブレンドされた樹脂の総重量の約５％から約５０重量％の間である。例えば、極性熱可塑性ポリマーは、ブレンドされた樹脂の総重量の約５％、約１０％、約１５％、約２０％、約２５％、約３０％、約３５％、約４０％、約４５％又は約５０重量％であり得る。
【００３８】
「変性熱可塑性ポリマー」は、本明細書において、極性化学基で変性されている非極性熱可塑性ポリマー樹脂か（例えば、無水物−変性ポリエチレン）、又は非極性繰り返し単位と極性繰り返し単位を共重合することによって作製される非極性熱可塑性ポリマー樹脂（例えば、ポリ（エチレン−コ−酢酸ビニル）及びポリ（エチレン−コ−ビニルアルコール））をさす。非極性熱可塑性ポリマーが極性基で変性されているか又は極性基と共重合されている場合（例えば、無水物変性ポリエチレン）、極性基は、変性熱可塑性ポリマーの総重量の約０．１重量％−約７５重量％である。適した変性熱可塑性ポリマーとしては、限定されるものではないが、ポリエチレン無水マレイン酸、エチレンビニルアルコール、エチレン酢酸ビニル、エチレンアクリル酸及びポリブタジエン無水マレイン酸が挙げられる。
【００３９】
本明細書において、「非極性熱可塑性ポリマー」とは、極性基又は繰り返し単位を全く含有しないか、或いは疎水性であるポリマー樹脂をさす。非極性樹脂の例としては、限定されるものではないが、低密度ポリエチレン、直鎖状低密度ポリエチレン、高密度ポリエチレン、ポリプロピレン、ポリスチレン、ポリブタジエン、ポリ（テトラフルオロエチレン−コ−パーフルオロ（アルキルビニルエーテル））、テフロン（登録商標）、パーフルオロアルコキシアルカン（ＰＦＡ）又はパーフルオロメチルアルコキシ（ＭＦＡ）が挙げられる。
【００４０】
ブレンドされたポッティング樹脂は、均質に使用することも不均質に使用することもできる。ブレンドを均質に使用するためには、極性及び非極性樹脂のペレット又は粉末を混合して、押出機又は遠心ポッティング装置で溶融させて均質な溶融体を形成し、次にこれをポッティングに使用することができる。ブレンドを不均質に使用するためには、極性樹脂を溶融した後、例えば、ポリアミド中空糸膜と非極性樹脂溶融体との間に別々に「結合」層として、塗布することができる。
【００４１】
ブレンドされたポッティング樹脂並びにブレンドされたポッティング樹脂を作製及び使用する方法は、２０１５年７月９日出願の米国特許仮出願第６２／１９０６１７号、及び国際特許出願ＰＣＴ／ＵＳ２０１６／０４０４２５号、Ｉｙｅｒらに記載されており、これらは両方とも明白な定義を除いてその全文が出典明示により本明細書に援用される。
【００４２】
ポッティングの後、中空糸束の第１及び第２の端部を、例えば切断によって露出させて、流体流れに対して開放されている中空糸の断面を明らかにする。中空糸束の第１又は第２の端部はその後、例えばキャッピングによって封止され得る。
【００４３】
流体分離モジュールの一部の態様では、ポリアミド中空糸束の第１の端部は、内腔容積がポリアミド中空糸束の端部と連通しているように開口していて、ポリアミド中空糸束の第２の端部は、封止されている。図１Ａ及び図１Ｂは、ポリアミド中空糸束の第１の端部が開口していて、ポリアミド中空糸束の第２の端部が封止されている、デッドエンド型流体分離モジュールの断面側面図である。流体は、図１Ａに示されるモジュール内の各中空糸の外側から各中空糸の内腔へと透過する。流体は、図１Ｂに示されるモジュール内の各中空糸の内腔から各中空糸の外側に透過する。開口している第１の端部及び封止されている第２の端部を有する中空糸束は、本明細書において「片端開口型」中空糸束とも呼ばれる。
【００４４】
デッドエンド型流体分離モジュールは、２つの流体流、供給流及び透過流を有し、そのために、少なくとも供給口及び透過口を必要とする。一般に、第３の口を使用して、供給流が液体である場合に、空気が膜の上流に閉じ込められ、それによって流体の流れが妨げられることを防ぐために、供給流に通気孔を設ける。供給口に導入された流体は、透過口で収集されることができる。
【００４５】
ここで図１Ａを参照すると、流体分離モジュール１のハウジングには、シェル１６、エンドキャップ１０、通気口１１、供給口１２及び透過口１３が含まれる。分離エレメント１４は、ハウジング内に配置され、複数の片端開口型ポリアミド中空糸膜又は片端開口型ポリアミド中空糸膜の束を含む。供給流は、中央導管１５に接続されている供給口１２に導入され、中央導管１５は供給流をモジュール１の下端部にある供給室１７に向ける。供給室１７から、供給流はモジュール１の断面を横切って分配され、方向を逆にして、分離エレメント１４の上方及び周囲に流れる。供給流は分離エレメント１４を透過し、得られる透過流は透過室１９に入り、透過口１３を通ってモジュール１を出る。図１Ａに示される実施態様では、シェル１６はエンドキャップ１０に溶融結合されていて、供給流は各中空糸の外側から各中空糸の内腔へと透過する。通気されるべき気体は、口１１を通じて放出するための室１８に収集することができる。
【００４６】
図１Ｂでは、供給流は供給口２１に導入される。供給流は分離エレメント２４を透過し、得られる透過流は透過室２７に入る。そこから透過流は中央導管２５を上って透過口２２まで流れ、そこで透過流は流体分離モジュール２を出る。図１Ｂに示される実施態様では、シェル２６はエンドキャップ２０に溶融結合されていて、供給流は各中空糸の内腔から各中空糸の外側に透過する。通気されるべき気体は、口２３を通じて放出するための室２８に収集することができる。
【００４７】
流体分離モジュールの一部の態様では、ポリアミド中空糸束の第１の端部及び第２の端部は開口している。図１Ｃは、中空糸束の第１及び第２の端部が開口している、タンジェンシャルフロー濾過（ＴＦＦ）流体分離モジュールの断面側面図である。内腔容積が中空糸束の両端と連通しているように開口している第１及び第２の端部を有する中空糸束は、本明細書において「両端開口型」中空糸束とも呼ばれる。
【００４８】
ＴＦＦ流体分離モジュールは一般に３つの流れ、供給流、透過流及び保持液流を有し、そのために、少なくとも供給口、透過口及び保持液口を有する。時には第４の口を用いてモジュールを排水する。一般に、排水管はモジュールの動作中は作動しない。ＴＦＦ流体分離モジュールでは、供給流の一部だけが濾過され、この部分は透過口で収集することができる；供給流の残りは、分離エレメントの上流の保持液口で収集することができる。
【００４９】
ＴＦＦ流体分離モジュールのハウジングは、上部のエンドキャップ３０、下部のエンドキャップ３６ａ、円筒形のシェル３６ｂ及び口３１、３２、３３を含む。分離エレメント３４はハウジング内に配置され、両端開口型ポリアミド中空糸束を含む。図１Ｃに示されるＴＦＦ流体分離モジュールは、少なくとも２つの構成で使用されることができる。第１の構成では、供給流は、各中空糸の外側から各中空糸の内腔へと透過する。第１の構成では、供給流は中央導管３５に接続されている中央口３２を通じて流体分離モジュール３に入り、中央導管３５は供給流をモジュール３の下端部から室３７に向ける。そこから供給流はモジュール３の断面を横切って分配され、方向を逆にして、上方に流れ、中空糸の内腔に入る。供給流の一部は分離エレメント３４を透過し、得られる透過流は室３８に入り、口３１を通ってモジュール３を出る。供給流の残りの部分は中空糸の内腔を通って上方に流れ、得られる保持液流は室３９に入り、口３３を通ってモジュール３を出る。
【００５０】
第２の構成では、供給流は、図１ＣのＴＦＦ流体分離モジュールの各中空糸の内腔から外側に透過する。第２の構成では、供給流は口３３を通じて流体分離モジュール３に入る。供給流の一部は分離エレメント３４を透過し、得られる透過流は室３８に入り、口３１からモジュール３を出る。供給流の残りの部分は中空糸の内腔に沿って下方に流れ、得られる保持液流は室３７に入る。そこから保持液流は方向を逆にし、中央導管３５を通って上方に流れ、中央口３２でモジュール３を出る。
【００５１】
また、本明細書に記載されるのは、流体流れに対して開放されていて、約５Ｌ／ｍ２  ｈ  ｂａｒ−約１５０Ｌ／ｍ２  ｈ  ｂａｒのイソプロパノール透過性、及び約１ｎｍ−約２５ｎｍの呼び径を有する粒子に対する約１００％の粒子阻止率を有する、ポリアミド中空糸膜を製造するためのプロセスである。このプロセスは、ポリアミド樹脂と水溶性有機溶媒のスラリーを形成することを含む。スラリーは、スラリーの凝固を誘導して中空糸を形成するのに十分な温度に維持された水の中に中空糸紡糸口金を通して押出される。水溶性有機溶媒を、水を用いて中空糸から抽出して中空糸膜を形成する。中空糸又は中空糸膜は、圧縮可能なフレームに巻き付けられている。中空糸膜は、圧縮可能なフレームの上で乾燥し、それによって流体流れに対して開放されているポリアミド中空糸膜が作製される。
【００５２】
スラリーは、一般に約１５質量％−約２５質量％のポリアミド樹脂又は約２０質量％のポリアミド樹脂を含む。
【００５３】
本明細書において、「水溶性有機溶媒」とは、水に溶解し、約１００℃よりも高い温度でポリアミド樹脂を溶かし、約１００℃よりも低い温度でポリアミド樹脂に不溶性である有機化合物又は有機化合物の混合物をさす。例となる水溶性有機溶媒としては、限定されるものではないが、多価アルコール（例、ジグリセロール、グリセロール、エチレングリコール、ジエチレングリコール）、環状ラクトン（例、ブチロラクトン、バレロラクトン、カプロラクトン）及び環状アミド（例、カプロラクタム）並びに前述の何れかの混合物が挙げられる。一部の態様では、水溶性有機溶媒は、ジグリセロール、グリセロール、グリコール、ジグリコール、グリセリルモノアセテート、カプロラクタム又はブチロラクトン、或いは前述の何れかの混合物である。本開示の一態様では、水溶性有機溶媒はジグリセロールである。
【００５４】
スラリーは、一般に約５０質量％−約８５質量％、約６０質量％−約７５質量％又は約６８質量％の水溶性有機溶媒（例、ジグリセロール）を含む。本開示の一態様では、スラリーは、約６５質量％−約７０質量％の水溶性有機溶媒を含む。
【００５５】
一部の態様では、スラリーは水溶性有機非溶媒をさらに含む。したがって、本明細書に記載されるのは、流体流れに対して開放されていて、約５Ｌ／ｍ２  ｈ  ｂａｒ−約１５０Ｌ／ｍ２  ｈ  ｂａｒのイソプロパノール透過性、及び約１ｎｍ−約２５ｎｍの呼び径を有する粒子に対する約１００％の粒子阻止率を有する、ポリアミド中空糸膜を製造するためのプロセスである。このプロセスは、ポリアミド樹脂、水溶性有機溶媒及び水溶性有機非溶媒のスラリーを形成することを含む。スラリーは、スラリーの凝固を誘導して中空糸を形成するのに十分な温度に維持された水の中に中空糸紡糸口金を通して押出される。水溶性有機溶媒及び水溶性有機非溶媒は、水を用いて中空糸から抽出されて中空糸膜を形成する。中空糸又は中空糸膜は、圧縮可能なフレームに巻き付けられている。中空糸膜は、圧縮可能なフレームの上で乾燥し、それによって流体流れに対して開放されているポリアミド中空糸膜が作製される。
【００５６】
本明細書において、「水溶性有機非溶媒」とは、水に溶解し、ポリアミド樹脂に不溶性である有機化合物又は有機化合物の混合物をさす。例となる水溶性有機非溶媒としては、限定されるものではないが、多価アルコール（例、トリエチレングリコール、ポリエチレングリコール、特に分子量が約１００−約６００のポリエチレングリコール）及びグリセロールトリアセテート、並びに前述の何れかの混合物が挙げられる。一部の態様では、水溶性有機非溶媒は、ポリエチレングリコール（例、分子量が約１００−約６００のポリエチレングリコール）、トリエチレングリコール又はグリセロールトリアセテート、或いは前述の何れかの混合物である。本開示の一態様では、水溶性有機非溶媒は、分子量が約１００−約６００のポリエチレングリコールである。
【００５７】
スラリーが水溶性有機非溶媒を含む場合、スラリーは一般に約５質量％−約２５質量％の水溶性有機非溶媒（例、ポリエチレングリコール）を含む。本開示の一態様では、スラリーは、約１０質量％−約１５質量％の水溶性有機非溶媒を含む。
【００５８】
スラリーの凝固を誘導して中空糸を形成するのに十分な温度に維持された水の温度は、約１００℃未満、約７５℃未満、約５０℃未満、約３０℃未満、ほぼ室温（例、約２５℃−約３０℃又は約２８℃）又は約１０℃であってよい。例えば、スラリーの凝固を誘導して中空糸を形成するのに十分な温度に維持された水の温度は、約０℃−約１００℃、約０℃−約７５℃、約０℃−約５０℃、約０℃−約３０℃又は約０℃−約１５℃であってよい。
【００５９】
水溶性有機溶媒及び存在する場合水溶性有機非溶媒を抽出するために使用する水は、水溶性有機溶媒及び存在する場合水溶性有機非溶媒を溶解するか又は実質的に溶解するために十分な温度に維持される。一部の実施態様では、抽出に使用される水の温度は約２５℃よりも高い、例えば約３０℃よりも高い、約５０℃よりも高い、例えば約８０℃などである。一部の実施態様では、抽出に使用される水の温度は、約３０℃−約１３０℃、約４５℃−約１００℃又は約７５℃−約１００℃である。抽出に使用される水の温度は、中空糸又は得られる中空糸膜を溶かすか又はその変形を誘導する温度よりも低くあるべきである。
【００６０】
抽出及び乾燥の間、中空糸及び中空糸膜は収縮する傾向がある。繊維又は膜が、剛性フレームに巻き付けられている場合のように、抽出及び／又は乾燥の間に拘束されると、繊維又は膜は潰れてその丸い形状を失うことがあり、それはその強度及び透過性に影響を及ぼしかねない。しかし、繊維又は膜が拘束されていない場合、繊維又は膜は制御不能に収縮することがあり、それはその透過性を著しく低下させ得る。本明細書の実施態様に開示される圧縮可能なフレームは、繊維又は膜の開放性又は丸い形状を維持しながら、抽出及び／又は乾燥の間の収縮の程度を制御するために使用することができる。本明細書に開示される方法の一部の態様では、中空糸を圧縮可能なフレームの上に巻き付け、その後、水溶性有機溶媒を中空糸から抽出し、中空糸膜を乾燥させる。
【００６１】
本開示の実施態様では、フレームが縮む時に、巻き付けられた繊維又は膜がその長さに沿って収縮するように、中空糸又は中空糸膜を圧縮可能なフレームに巻き付けることができる。一部の実施態様では、中空糸又は中空糸膜は、圧縮可能なフレームが縮む時に、巻き付けられた中空糸又は中空糸膜が中空糸又は中空糸膜の長さに沿って収縮することができるように、圧縮可能なフレームに巻き付けられる。図３Ａに示される圧縮可能なフレームでは、中空糸又は中空糸膜は、図３Ａに圧縮可能なフレーム５の高さ（ｈ）として示される、フレームがそれに沿って縮む軸と繊維又は膜が平行であるか又は実質的に平行であるように、圧縮可能なフレームに巻き付けられている。
【００６２】
「圧縮可能なフレーム」とは、本明細書において、フレームに巻き付けられた中空糸又は中空糸膜がその長さに沿って収縮する時に縮む、中空糸又は中空糸膜を抽出及び／又は乾燥するための装置をさす。図２Ａ−２Ｃに示される圧縮可能なフレームでは、例えば、巻き付けられた繊維又は膜がその長さに沿って収縮する時に、フレームの縁に沿って配置されたエラストマーバルブシールガスケットが縮むように、中空糸又は中空糸膜がフレーム（例えばステンレス鋼フレーム）に巻き付けられる。図３Ａ−３Ｃに示される圧縮可能なフレームでは、巻き付けられた繊維又は膜がその長さに沿って収縮する時に、ばねが圧縮可能なフレームの圧縮を容易にする。
【００６３】
図２Ａは、長方形のステンレス鋼フレーム４１と、長方形のステンレス鋼フレーム４１の基部ｂの上に配置されたエラストマーバルブシールガスケット４２を含む圧縮可能なフレーム４の模式図である。中空糸又は中空糸膜４４は、中空糸又は中空糸膜４４のその長さに沿った収縮がバルブ４３の圧縮を引き起こすように、フレーム４１及びエラストマーバルブシールガスケット４２の周囲に巻き付けられている。図２Ｂは、図２Ａに示される圧縮可能なフレームの丸く囲まれた部分の拡大図を示し、図２Ｃは、２Ａに示される圧縮可能なフレームの一部分の側面図である。
【００６４】
図３Ａは、ばねガイド５８、５８’（図３Ｃに図示）及び圧縮ばね５７（図３Ｃに図示）と協働するブラケット５３、ブラケット５６及びねじ５４、５４’によって形成された接合部で互いに対して可動である２つの構成要素５１、５１’から作製した長方形のステンレス鋼フレームを含む圧縮可能なフレーム５の模式図である。動作中、圧縮ばね５７は、ブラケット５６の溝５９（図３Ｃに図示）及びブラケット５３の対応する溝（図示せず）にある。ねじ５４はブラケット５３から構成要素５１内のばねガイド５８を通ってブラケット５６に入り、ねじ５４’はブラケット５３から構成要素５１’内のばねガイド５８’を通ってブラケット５６に入り、それによって可動性接合部を固定する。中空糸又は中空糸膜５５は、中空糸又は中空糸膜のその長さに沿った収縮がフレームのその高さ（ｈ）に沿った圧縮を引き起こすように、フレーム５の周囲に巻き付けられている。図３Ｂは、図３Ａに示される圧縮可能なフレームの丸く囲まれた部分の拡大図である。図３Ｃは、図３Ａに示される実質的に同一の構成要素５１及び５１’を有する圧縮可能なフレームの分解側面図であり、可動性接合部を形成するための一対のブラケット５３及び５６とばね溝５９及びばね５７を示す（第２の可動性接合部ブラケット及びばねは明確さのために省略されている）。
【００６５】
図３Ａ−３Ｃ中の構成要素５１、５１’は互いに同一であるか、又は一部の実施態様では実質的に同一である。しかし、フレーム５の高さｈに沿ってフレームを圧縮することを可能にする構成要素５１、５１’のその他の構成も考えられ、それらは本開示の範囲内にある。フレーム４及び５の基部ｂは図２Ａ及び３Ａにおいて高さｈよりも長いものとして示されているが、基部ｂが高さｈよりも短いか又は（正方形のフレームのように）等しいこともあり得る。
【００６６】
本明細書において膜に関して使用される、「乾燥」とは、膜が水分又は液体を含まないか又は実質的に含まないことを意味する。「乾燥させること」とは、その用語が記載されているように、膜の乾燥状態を引き起こすか又は膜を乾燥した状態にさせることを意味する。ナイロンが吸湿性材料であることは理解されよう。一部の実施態様では、中空糸膜を乾燥させることには、中空糸膜が少なくとも指触乾燥になるまで中空糸膜を乾燥させることが含まれる。乾燥させることには、空気乾燥（例えば、室温で）させることと、膜に熱を加えるか又は膜を加熱することの両方が含まれ、それは中空糸膜からの水分又は液体の除去を早めることができる。加熱を用いて膜を乾燥させる場合、加熱時間及び温度は、中空糸膜を溶融又は変形させないように制御されるべきであることが理解されるであろう。
【００６７】
また、本明細書に記載されるのは、流体流れに対して開放されていて、約５Ｌ／ｍ２  ｈ  ｂａｒ−約１５０Ｌ／ｍ２  ｈ  ｂａｒのイソプロパノール透過性及び約１ｎｍ−約２５ｎｍの呼び径を有する粒子に対する約１００％の粒子阻止率を有する、ポリアミド中空糸膜である。ポリアミド中空糸膜は、ポリアミド樹脂と水溶性有機溶媒のスラリーを形成すること、スラリーの凝固を誘導して中空糸を形成するのに十分な温度に維持された水の中に中空糸紡糸口金を通してスラリーを押出すること、及び水を用いて中空糸から水溶性有機溶媒を抽出して中空糸膜を形成することを含むプロセスに従って調製される。中空糸又は中空糸膜は、圧縮可能なフレームに巻き付けられている。中空糸膜は、圧縮可能なフレームの上で乾燥し、それによって流体流れに対して開放されているポリアミド中空糸膜が作製される。方法及び中空糸膜の特性（例えば、透過性、ＭＢＰ、粒子阻止）の変形は、本明細書に記載される通りである。
【００６８】
スラリーが水溶性有機非溶媒を含まない場合、得られる中空糸膜は一般に約５Ｌ／ｍ２  ｈ  ｂａｒ−約３０Ｌ／ｍ２  ｈ  ｂａｒのイソプロパノール透過性を有する。スラリーが水溶性有機非溶媒を含まないプロセスに従って製造された中空糸膜の平均バブルポイントは、一般に約９０ｐｓｉ−約１５０ｐｓｉである。
【００６９】
スラリーが水溶性有機非溶媒を含む場合、得られる中空糸膜は一般に約１０Ｌ／ｍ２  ｈ  ｂａｒ−約１５０Ｌ／ｍ２  ｈ  ｂａｒ、例えば、約４０Ｌ／ｍ２  ｈ  ｂａｒ−約１００Ｌ／ｍ２  ｈ  ｂａｒのイソプロパノール透過性を有する。スラリーが水溶性有機非溶媒を含むプロセスに従って製造された中空糸膜の平均バブルポイントは、一般に約５０ｐｓｉ−約１２０ｐｓｉ、例えば約７０ｐｓｉ−約９５ｐｓｉである。
【実施例】
【００７０】
実施例１．ポッティングされた中空糸ループの調製。
中空糸膜を１０ｃｍの長さに切断した。中空糸の両端を、３ｃｍの長さのＯＤ１／４インチのプラスチック管に挿入して、中空糸でループを形成した。ホットメルト接着剤、例えばクラフト用グルーガンに使用されるものを、切断された繊維端部の側からプラスチック管に、管が充填されるまで挿入した。ホットメルト接着剤が冷めたら、管の端から約０．５ｃｍを切り取って中空糸の断面を明らかにした。
【００７１】
実施例２．平均バブルポイント（ＭＢＰ）の決定。
実施例１に記載される通りに調製したポッティングされた中空糸ループの内腔を通して空気を加圧し、空気流を圧力の関数として測定した。次にループを低表面張力流体、ＨＦＥ−７２００（３Ｍ  Ｎｏｖｅｃ  Ｅｎｇｉｎｅｅｒｅｄ  Ｆｌｕｉｄ  ＨＦＥ−７２００）に浸し、空気を繊維の内腔を通して加圧した。空気流を再び圧力の関数として測定した。平均バブルポイント（ＭＢＰ）は、湿潤繊維の空気流と乾燥繊維の空気流の比が０．５になる圧力をさす。
【００７２】
実施例３．イソプロパノール透過性の決定。
内部流動試験を用いて、実施例１に従って調製したポッティングされた中空糸ループを用いるイソプロパノール透過性を決定した。図４は、ホットメルト接着剤６２を用いて管６３内にポッティングされた中空糸膜６１に配管されたイソプロパノールを含有する加圧タンク６５を含む、イソプロパノール透過性内部流動試験装置６の模式図である。内部流動試験を実施するために、管６３を押し込み式継手６４に挿入し、イソプロパノールを加圧タンク６５から中空糸６１を通して１４．２ｐｓｉで所定の間隔で２２℃の温度で供給した。膜を流れるイソプロパノールを回収し、測定した。イソプロパノール透過性を式１から計算した。
【００７３】
実施例４．粒子保持率の決定。
Ｇ２５粒子：実施例１に従って調製したポッティングされた中空糸ループの粒子保持率を、１５ｐｓｉの圧力で中空糸膜で１％の単層被覆率を達成するために十分な量の、ｐＨ９に調節され、呼び径が０．０３ミクロンの８ｐｐｍポリスチレン粒子（Ｄｕｋｅ  Ｓｃｉｅｎｔｉｆｉｃ  Ｇ２５Ｂより入手可能）を含有する０．１％  Ｔｒｉｔｏｎ  Ｘ−１００の水性供給溶液を通過させ、内腔を通る濾液を収集することによって測定した。ポリスチレン粒子の濾液中の濃度を、濾液の吸光度から計算した。次に、粒子保持率を式３から計算した：
粒子保持率＝（［供給液］−［濾液］）／［供給液］×１００％  （３）。
【００７４】
金粒子：プロピレングリコールモノメチルエーテル中の５ｎｍ金粒子（Ｔｅｄ  Ｐｅｌｌａより入手可能）を、Ｇ２５粒子の保持率を決定するための上記手順における０．１％Ｔｒｉｔｏｎ  Ｘ−１００中のＧ２５粒子の代わりに用いた。金粒子の濾液中の濃度は、誘導結合プラズマ質量分析（ＩＣＰ−ＭＳ）によって求めた。
【００７５】
実施例５．
２０％ポリアミド６粉末（ＤＳＭ  Ａｋｕｌｏｎ  Ｆ１３６Ｅ２、低温粉砕して微粉末にしたもの）、６８％ジグリセロール、及び１２％ポリエチレングリコール６００を含有するスラリーを、３ゾーン共回転二軸スクリュー押出機に２２０℃−２４０℃で供給し、これを中空糸ダイに１９０℃で注入した。７５％ジグリセロール及び２５％ポリエチレングリコール６００の溶液を１１０℃に予熱し、内腔に注入した。合した押出物及び内腔流体は、約３ｃｍのエアギャップを通過した後、約２８℃の水浴中で冷却され、その時点で中空糸膜が形成された。繊維をゴデットローラーによって毎分１２０フィート（ｆｐｍ）で巻き取り、ロール上に収集した。繊維を図２Ａ−２Ｃに示す圧縮可能なフレームの周囲に巻き付け、８０℃の水浴中で一晩抽出し、２時間風乾し、次いでオーブン中８０℃で１時間乾燥させた。
【００７６】
得られた繊維は、８９ｐｓｉのＭＢＰ及び６８Ｌ／ｍ２  ｈ  ｂａｒのイソプロパノール透過性を有していた。１％単層被覆率でのＧ２５粒子保持率は１００％であった。１％単層被覆率での５ｎｍ金粒子保持率は１００％であった。
【００７７】
実施例６．
熱水浴中で抽出する前に、図３Ａ−３Ｃに示される圧縮可能なフレームの周囲に繊維を巻き付けたことを除いて、実施例５と同じ方法で中空糸膜を製造した。得られた繊維は、８６ｐｓｉのＭＢＰ及び８１Ｌ／ｍ２  ｈ  ｂａｒのイソプロパノール透過性を有していた。
【００７８】
実施例７．
ポリアミド６ペレット（ＥＭＳ  Ｇｒｉｌｏｎ  Ｆ５０）を、３ゾーン単軸スクリュー押出機に２２０−２３０℃で供給した。その後、熱押出物を、２０％のポリアミド６を達成する供給速度で、９５％ジグリセロール及び５％ポリエチレングリコール６００を含む混合物と同時に３ゾーン共回転二軸押出機に２００−２２０℃で供給した。内腔を通して１１０℃に予熱した７５％ジグリセリン及び２５％ポリエチレングリコール６００の溶液と同時に、混合物を１９０℃で中空糸ダイを通じて送り出し、１．５ｃｍのエアギャップを経て２７℃の水浴中で冷却した。繊維をゴデットローラーによって１２０ｆｐｍで巻き取り、ロール上に収集した。繊維を図２Ａ−２Ｃに示す圧縮可能なフレームの周囲に巻き付け、８０℃の水浴中で一晩抽出し、２時間風乾し、次いでオーブン中８０℃で１時間乾燥させた。
【００７９】
得られた繊維は、７６ｐｓｉのＭＢＰ及び５８Ｌ／ｍ２  ｈ  ｂａｒのイソプロパノール透過性を有していた。１％単層被覆率でのＧ２５粒子保持率は１００％であった。
【００８０】
実施例８．
ポリアミドペレット（ＢＡＳＦ  Ｕｌｔｒａｍｉｄ  Ｂ４０）を２４０−２５０℃で単軸スクリュー押出機に通して加工し、それを２０％のポリアミド６を達成する供給速度で、７５％ジグリセロール及び２５％ポリエチレングリコール６００の混合物と同時に、二軸スクリュー押出機に２００−２６０℃で供給したことを除いて、実施例７と同じ方法で中空糸膜を製造した。得られた繊維は、７４ｐｓｉのＭＢＰ及び３２Ｌ／ｍ２  ｈ  ｂａｒのイソプロパノール透過性を有していた。１％単層被覆率でのＧ２５粒子保持率は１００％であった。
【００８１】
実施例９．
ポリアミドペレット（ＤＳＭ  Ａｋｕｌｏｎ  Ｆ１３６Ｅ２）を用いたことを除いて、実施例８と同じ方法で中空糸膜を製造した。得られた繊維は、８９ｐｓｉのＭＢＰ及び６８Ｌ／ｍ２  ｈ  ｂａｒのイソプロパノール透過性を有していた。１％単層被覆率でのＧ２５粒子保持率は１００％であった。
【００８２】
実施例９．
実施例５で得た中空糸膜を使用して濾過モジュールを作製した。米国特許仮出願第６２／１９０６１７号のスパイラル積層法を用いて、〜１０００繊維を９０％ＨＤＰＥ／１０％無水マレイン酸グラフトポリエチレン（Ｄｏｗ  ＤＭＤＡ８９６５ＮＴ、Ｔｗｏ  Ｈ  Ｃｈｅｍ  ＨＦＳ２１００）でポッティングした。束を旋盤に取り付け、余分なポッティング材及び繊維を除去して、流体流に対して開放されている中空糸の断面を明らかにした。次に、束の一端をポリエチレンディスクで蓋をすることによって封止した。次に、束を図１のハウジングの中に接着した。１％単層でのＧ２５粒子保持率は１００％であった。
【００８３】
比較例１．
熱水浴中で抽出する前に、非圧縮性のステンレス鋼フレームの周囲に繊維を巻き付けたことを除いて、実施例５と同じ方法で中空糸膜を製造した。得られた繊維は少し潰れており、円形ではなく長円形を有していた。それはバブルポイント又は透過性について試験するのに十分な強度を有していなかった。
【００８４】
比較例２．
市販の平らなポリアミド膜を試験した。それは、１１９ｐｓｉのＭＢＰ及び６７４Ｌ／ｍ２  ｈ  ｂａｒの透過性を有していた。１％単層被覆率でのＧ２５粒子保持率は７９％であった。
【００８５】
本明細書中に引用された全ての特許、公開された出願及び参考文献の教示は、その全文が出典明示により援用される。
【００８６】
１つ又は複数の実装形態に関して様々な実施態様が示され説明されたが、本明細書及び添付の図面を読み理解することによって、同等の変更及び修正が当業者に想起されるであろう。実施態様は、そのような修正形態及び代替形態を全て含み、添付の特許請求の範囲によってのみ限定される。その上、実施態様の特定の特徴又は態様は、いくつかの実装形態のうちの１つのみに関して開示されているが、そのような特徴又は態様は、所定又は特定の用途に望ましいか又は有利であり得るように、他の実装形態の１つ又は複数のその他の特徴又は態様と組み合わされてよい。さらに、用語「含む（ｉｎｃｌｕｄｅｓ）」、「有している（ｈａｖｉｎｇ）」、「有する（ｈａｓ）」、「と（ｗｉｔｈ）」、又はその変形が、詳細な説明又は特許請求の範囲の何れかにおいて使用される限りにおいて、そのような用語は用語「含む（ｃｏｍｐｒｉｓｉｎｇ）」と同様の方法で包括的であることが意図される。また、用語「例となる」は、最良の例よりはむしろ一例を意味しているにすぎない。また、本明細書において表される特徴及び／又は要素が、簡単にするためかつ理解し易くするために互いに対して特定の寸法及び／又は方向で例示されていること、及び実際の寸法及び／又は方向が本明細書に例示されるものとはかなり異なることがあることも理解される。
【００８７】
本実施態様は、その特定のバージョンを参照してかなり詳細に説明されてきたが、その他のバージョンも可能である。そのため、添付される特許請求の範囲の趣旨及び範囲は、本明細書内に含まれる説明及びバージョンに限定されるべきではない。
【００８８】
以下の条項は本発明の特定の態様及び実施態様を定義する。
条項１．約５Ｌ／ｍ２  ｈ  ｂａｒ−約１５０Ｌ／ｍ２  ｈ  ｂａｒのイソプロパノール透過性、及び約１ｎｍ−約２５ｎｍの呼び径を有する粒子に対する約１００％の粒子阻止率を有するポリアミド中空糸膜。
条項２．イソプロパノール透過性が約４０Ｌ／ｍ２  ｈ  ｂａｒ−約１００Ｌ／ｍ２  ｈ  ｂａｒである、条項１に記載のポリアミド中空糸膜。
条項３．イソプロパノール透過性が約５Ｌ／ｍ２  ｈ  ｂａｒ−約３０Ｌ／ｍ２  ｈ  ｂａｒである、条項１に記載のポリアミド中空糸膜。
条項４．粒子阻止率が、約５ｎｍ−約２５ｎｍの呼び径を有する粒子に対して約１００％である、条項１から３の何れか一項に記載のポリアミド中空糸膜。
条項５．平均バブルポイントが約５０ｐｓｉ−約１５０ｐｓｉである、条項１から４の何れか一項に記載のポリアミド中空糸膜。
条項６．平均バブルポイントが約７０ｐｓｉ−約９５ｐｓｉである、条項５に記載のポリアミド中空糸膜。
条項７．平均バブルポイントが約９０ｐｓｉ−約１５０ｐｓｉである、条項５に記載のポリアミド中空糸膜。
条項８．ポリアミドが、ポリアミド６、ポリアミド６，６、ポリアミド４，６、ポリアミド６，１０又はポリアミド１２、又は前述の何れかの組合せである、条項１から７の何れか一項に記載のポリアミド中空糸膜。
条項９．ポリアミドがポリアミド６である、条項８に記載のポリアミド中空糸膜。
条項１０．中空糸膜の外径が約４００ミクロン−約１，０００ミクロンであり、中空糸膜の内径が約２００ミクロン−約８００ミクロンである、条項１から９の何れか一項に記載のポリアミド中空糸膜。
条項１１．中空糸膜が約１００ミクロン−約２５０ミクロンの厚さを有する、条項１から１０の何れか一項に記載のポリアミド中空糸膜。
条項１２．流体分離モジュールであって、
供給口及び透過口を有するハウジング；及び
ハウジング内に配置され、ハウジングを第１の容積部と、第１の容積部から流体密封された第２の容積部とに分割している分離エレメントであって、該分離エレメントは複数のポリアミド中空糸膜を含み、各ポリアミド中空糸膜は、第１の端部及び第２の端部、流体流れに対して開放されている内腔及び約５Ｌ／ｍ２  ｈ  ｂａｒ−約１５０Ｌ／ｍ２  ｈ  ｂａｒのイソプロパノール透過性、及び約１ｎｍ−約２５ｎｍの呼び径を有する粒子に対する約１００％の粒子阻止率を有する、分離エレメント
を含み、
該供給口は第１の容積部と流体連通し、該透過口は第２の容積部と流体連通し、
それにより、供給口に供給される流体の少なくとも一部は複数のポリアミド中空糸膜を透過し、それによって透過液を形成し、それは透過口から流出する、流体分離モジュール。
条項１３．複数の中空糸膜の各々の第１の端部がポッティングされ、複数の中空糸膜の各々の第２の端部がポッティングされて、ポリアミド中空糸束を形成する、条項１２に記載の濾過カートリッジ。
条項１４．ポリアミド中空糸束が、両端開口型ポリアミド中空糸束である、条項１３に記載の濾過カートリッジ。
条項１５．ポリアミド中空糸束が、片端開口型ポリアミド中空糸束である、条項１３に記載の濾過カートリッジ。
条項１６．ポリアミド樹脂と水溶性有機溶媒のスラリーを形成することと；
スラリーの凝固を誘導して中空糸を形成するのに十分な温度に維持された水の中に、中空糸紡糸口金を通してスラリーを押出することと；
水を用いて中空糸から水溶性有機溶媒を抽出して中空糸膜を形成することと；
中空糸又は中空糸膜を圧縮可能なフレームに巻き付けることと；
圧縮可能なフレーム上の中空糸膜を乾燥させ、それによって流体流れに対して開放されているポリアミド中空糸膜を製造することと
を含むプロセスに従って調製された、流体流れに対して開放されていて、約５Ｌ／ｍ２  ｈ  ｂａｒ−約１５０Ｌ／ｍ２  ｈ  ｂａｒのイソプロパノール透過性及び約１ｎｍ−約２５ｎｍの呼び径を有する粒子に対する約１００％の粒子阻止率を有する、ポリアミド中空糸膜。
条項１７．流体流れに対して開放されていて、約５Ｌ／ｍ２  ｈ  ｂａｒ−約１５０Ｌ／ｍ２  ｈ  ｂａｒのイソプロパノール透過性及び約１ｎｍ−約２５ｎｍの呼び径を有する粒子に対する約１００％の粒子阻止率を有するポリアミド中空糸膜を製造するためのプロセスであって、
ポリアミド樹脂と水溶性有機溶媒のスラリーを形成することと；
スラリーの凝固を誘導して中空糸を形成するのに十分な温度に維持された水の中に、中空糸紡糸口金を通してスラリーを押出することと；
水を用いて中空糸から水溶性有機溶媒を抽出して中空糸膜を形成することと；
中空糸又は中空糸膜を圧縮可能なフレームに巻き付けることと；
圧縮可能なフレーム上の中空糸膜を乾燥させ、それによって流体流れに対して開放されているポリアミド中空糸膜を製造することと
を含む、プロセス。
条項１８．スラリーが約１５質量％−約２５質量％のポリアミド樹脂を含む、条項１７に記載のプロセス。
条項１９．スラリーが約２０質量％のポリアミド樹脂を含む、条項１８に記載のプロセス。
条項２０．ポリアミド樹脂がポリアミド６である、条項１７から１９の何れか一項に記載のプロセス。
条項２１．水溶性有機溶媒がジグリセロールである、条項１７から２０の何れか一項に記載のプロセス。
条項２２．スラリーが約５０質量％−約８５質量％の水溶性有機溶媒を含む、条項１７から２１の何れか一項に記載のプロセス。
条項２３．スラリーが約６５質量％−約７０質量％の水溶性有機溶媒を含む、条項２２に記載のプロセス。
条項２４．スラリーが水溶性有機非溶媒をさらに含む、条項１７から２３の何れか一項に記載のプロセス。
条項２５．水溶性有機非溶媒がポリエチレングリコールである、条項２４に記載のプロセス。
条項２６．スラリーが約５質量％−約２５質量％の水溶性有機非溶媒を含む、条項２４又は２５に記載のプロセス。
条項２７．スラリーが約１０質量％−約１５質量％の水溶性有機非溶媒を含む、条項２６に記載のプロセス。
条項２８．中空糸が圧縮可能なフレームに巻き付けられ、次に水溶性有機溶媒が中空糸から抽出され、中空糸膜が乾燥される、条項１７から２７の何れか一項に記載のプロセス。
条項２９．中空糸又は中空糸膜が、圧縮可能なフレームが縮む時に、巻き付けられた中空糸又は中空糸膜が中空糸又は中空糸膜の長さに沿って収縮することができるように、圧縮可能なフレームに巻き付けられている、条項１７から２８の何れか一項に記載のプロセス。
条項３０．中空糸又は中空糸膜を抽出及び／又は乾燥するための圧縮可能なフレーム装置であって、フレーム装置に巻き付けられた中空糸又は中空糸膜がその長さに沿って収縮する時に縮むように適合され、前記圧縮可能なフレームは：長方形のフレーム；フレームの対向する縁に沿って配置されるエラストマー材料を含み、前記エラストマー材料は、巻き付けられた中空糸又は中空糸膜がフレーム上のその長さに沿って収縮する時に縮む、フレーム装置。
条項３１．エラストマー材料が、フレームの対向する縁の上に配置されたエラストマーバルブシールガスケットである、条項３０に記載の圧縮可能なフレーム。
条項３２．エラストマー材料が、前記フレーム装置に巻き付けられた中空糸中空糸膜の乾燥又は抽出の間に前記フレームに巻き付けられた中空糸又は中空糸膜の開放性を維持し、崩壊を防ぐために十分な力定数を特徴とする、条項３０又は３１に記載の圧縮可能なフレーム装置。
条項３３．フレーム装置に巻き付けられた中空糸又は中空糸膜がその長さに沿って収縮する時に縮むように適合させた、中空糸又は中空糸膜を抽出及び／又は乾燥するための圧縮可能なフレーム装置であって、１つ又は複数のブラケットによって連結された第１の構成要素及び第２の構成要素から作製される長方形のフレームを含み、第１の構成要素及び第２の構成要素は、１又は複数のばねガイド及び圧縮ばねと協働する構成要素及び１又は複数のブラケットによって形成された接合部で互いに対して可動であり、前記長方形のフレームは巻き付けられた中空糸又は中空糸膜がフレーム上のその長さに沿って収縮する特に縮む、圧縮可能なフレーム装置。
条項３４．第１の構成要素及び第２の構成要素が互いに実質的に同一である、条項３３に記載の圧縮可能なフレーム装置。
条項３５．ばねが、前記フレーム装置に巻き付けられた中空糸中空糸膜の乾燥又は抽出の間に中空糸又は中空糸膜の開放性を維持し、崩壊を防ぐために十分な力定数を有する、条項３３又は３４に記載の圧縮可能なフレーム装置。
条項３６．圧縮可能なフレームに巻き付けられた中空糸又は中空糸膜をさらに含み、前記中空糸又は中空糸膜がポリアミドを含み、約４００ミクロン−約１０００ミクロンのＯＤ及び約２００ミクロン−約８００ミクロンのＩＤを有する、条項３０から３５の何れか一項に記載の圧縮可能なフレーム装置。
【図１Ａ】
2019526431.tif 000005
【図１Ｂ】
2019526431.tif 000006
【図１Ｃ】
2019526431.tif 000007
【図２Ａ−Ｂ】
2019526431.tif 000008
【図２Ｃ】
2019526431.tif 000009
【図３Ａ−Ｂ】
2019526431.tif 000010
【図３Ｃ】
2019526431.tif 000011
【図４】
2019526431.tif 000012
【手続補正書】
【提出日】平成31年2月20日(2019.2.20)
【手続補正１】
【補正対象書類名】特許請求の範囲
【補正対象項目名】全文
【補正方法】変更
【補正の内容】
【特許請求の範囲】
【請求項１】
約５Ｌ／ｍ２  ｈ  ｂａｒ−約１５０Ｌ／ｍ２  ｈ  ｂａｒのイソプロパノール透過性、及び約１ｎｍ−約２５ｎｍの呼び径を有する粒子に対する約１００％の粒子阻止率を有するポリアミド中空糸膜。
【請求項２】
前記イソプロパノール透過性が約５Ｌ／ｍ２  ｈ  ｂａｒ−約３０Ｌ／ｍ２  ｈ  ｂａｒである、請求項１に記載のポリアミド中空糸膜。
【請求項３】
前記粒子阻止率が、約５ｎｍ−約２５ｎｍの呼び径を有する粒子に対して約１００％である、請求項１に記載のポリアミド中空糸膜。
【請求項４】
約５０ｐｓｉ−約１５０ｐｓｉの平均バブルポイントを有する、請求項１に記載のポリアミド中空糸膜。
【請求項５】
前記ポリアミドが、ポリアミド６、ポリアミド６，６、ポリアミド４，６、ポリアミド６，１０又はポリアミド１２、又は前述の何れかの組合せである、請求項１に記載のポリアミド中空糸膜。
【請求項６】
約４００ミクロン−約１，０００ミクロンの外径を有し、約２００ミクロン−約８００ミクロンの内径を有する、請求項１に記載のポリアミド中空糸膜。
【請求項７】
約１００ミクロン−約２５０ミクロンの厚さを有する、請求項１に記載のポリアミド中空糸膜。
【請求項８】
供給口及び透過口を有するハウジング；及び
前記ハウジング内に配置され、前記ハウジングを第１の容積部と、前記第１の容積部から流体密封された第２の容積部とに分割している分離エレメントであって、複数のポリアミド中空糸膜を含み、各ポリアミド中空糸膜は、第１の端部及び第２の端部、流体流れに対して開放されている内腔並びに約５Ｌ／ｍ２  ｈ  ｂａｒ−約１５０Ｌ／ｍ２  ｈ  ｂａｒのイソプロパノール透過性、及び約１ｎｍ−約２５ｎｍの呼び径を有する粒子に対する約１００％の粒子阻止率を有する、分離エレメント
を含む流体分離モジュールであって、
前記供給口は前記第１の容積部と流体連通し、前記透過口は前記第２の容積部と流体連通し、
それにより、前記供給口に供給される流体の少なくとも一部は前記複数のポリアミド中空糸膜を透過し、それによって透過液を形成し、それは前記透過口から流出する、流体分離モジュール。
【請求項９】
前記複数の中空糸膜の各々の前記第１の端部がポッティングされ、前記複数の中空糸膜の各々の前記第２の端部がポッティングされて、ポリアミド中空糸束を形成する、請求項８に記載の濾過カートリッジ。
【請求項１０】
流体流れに対して開放されていて、約５Ｌ／ｍ２ ｈ ｂａｒ−約１５０Ｌ／ｍ２ ｈ ｂａｒのイソプロパノール透過性及び約１ｎｍ−約２５ｎｍの呼び径を有する粒子に対する約１００％の粒子阻止率を有する、ポリアミド中空糸膜を製造するためのプロセスであって、
ポリアミド樹脂と水溶性有機溶媒とのスラリーを形成することと；
前記スラリーの凝固を誘導して中空糸を形成するのに十分な温度に維持された水の中に、中空糸紡糸口金を通して前記スラリーを押出することと；
水を用いて前記中空糸から前記水溶性有機溶媒を抽出して前記中空糸膜を形成することと；
前記中空糸又は中空糸膜を圧縮可能なフレームに巻き付けることと；
前記圧縮可能なフレーム上の前記中空糸膜を乾燥させ、それによって流体流れに対して開放されている前記ポリアミド中空糸膜を製造することと
を含むプロセス。
【国際調査報告】
2019526431.tif 000013
2019526431.tif 000014
2019526431.tif 000015
2019526431.tif 000016